(57)【要約】【課題】規格化された材料を用いることにより、材料の調達が容易であると共に、品質のばらつきが小さく、高い遮水性能と施工可能な流動性とを有し、圧密沈下の発生が抑制された長期耐久性を有する土質系変形追随性遮水材及びその製造方法を提供する。【解決手段】土質系変形追随性遮水材Ｄは、真水中での膨潤力が２０ｍＬ／２ｇ以上の高膨潤性ベントナイトＢＨと、真水中での膨潤力が５ｍＬ／２ｇ以下の低膨潤性ベントナイトＢＬと、海水Ｗと、均等係数Ｕｃが５〜１０である砂Ｓと、を混合してなる。土質系変形追随性遮水材Ｄは、混合直後の全体積を１としたときに砂Ｓが０．０５〜０．３の体積比で含まれており、混合直後の透水係数が３×１０−７ｃｍ／ｓ以下である。【選択図】図２
2012228694.tif 000002
【特許請求の範囲】
【請求項１】
真水中での膨潤力が２０ｍＬ／２ｇ以上の高膨潤性ベントナイトと、該高膨潤性ベントナイトよりも膨潤力が小さいベントナイトと、海水と、均等係数が５〜１０である砂と、を混合してなり、
混合直後の全体積を１としたときに前記砂が０．０５〜０．３の体積比で含まれており、
混合直後の透水係数が３×１０−７ｃｍ／ｓ以下である土質系変形追随性遮水材。
【請求項２】
前記高膨潤性ベントナイトよりも膨潤力が小さい前記ベントナイトは、真水中での膨潤力が５ｍＬ／２ｇ以下の低膨潤性ベントナイトである請求項１に記載の土質系変形追随性遮水材。
【請求項３】
前記高膨潤性ベントナイトと前記低膨潤性ベントナイトとの合計の質量を１としたときに該高膨潤性ベントナイトが０．０５〜０．３の質量比で含まれている請求項２に記載の土質系変形追随性遮水材。
【請求項４】
混合直後のせん断強さが１．５ｋＮ／ｍ２以下である請求項１〜３のうちのいずれか一項に記載の土質系変形追随性遮水材。
【請求項５】
真水中での膨潤力が２０ｍＬ／２ｇ以上の高膨潤性ベントナイトと、該高膨潤性ベントナイトよりも膨潤力が小さいベントナイトと、海水と、均等係数が５〜１０である砂と、を混合してなる土質系変形追随性遮水材の製造方法であって、
前記砂を海水中に水没させて養生する養生工程と、養生工程後の該砂から余分な海水を取り除いて該砂を湿潤状態にする水分除去工程と、水分除去工程後の湿潤状態の該砂を混合する砂として用いる混合工程と、を含む土質系変形追随性遮水材の製造方法。
【請求項６】
前記高膨潤性ベントナイトと、該高膨潤性ベントナイトよりも膨潤力が小さい前記ベントナイトと、を粉体の状態で混合する第一混合工程と、第一混合工程後の材料に前記海水を混合する第二混合工程と、第二混合工程後の材料に前記砂を混合する第三混合工程と、を含む請求項５に記載の土質系変形追随性遮水材の製造方法。
【発明の詳細な説明】
【技術分野】
【０００１】
本発明は、海面に設けられる管理型廃棄物最終処分場の遮水工として用いられる土質系変形追随性遮水材及びその製造方法に関する。
【背景技術】
【０００２】
海面に設けられる管理型廃棄物最終処分場の遮水工には、遮水性はもちろんのこと、海上において確実かつ容易に取り扱うことのできる施工性、劣化や腐食に対する長期耐久性、地震等の外力により変形が発生したときの追随性、遮水工が破損したときの修復性、そして経済性が要求される。このような要求を満足する材料として、土質系変形追随性遮水材がある。一般に土質系変形追随性遮水材は、粘土等を主材料として無機材料のみで構成されているため遮水性が高く材料劣化がなく、セメント等の固化材を配合していないため護岸等の変形に対してひび割れや空隙を発生させることなく変形追随可能であるという特徴を有している。
【０００３】
図１に示すように、土質系変形追随性遮水材は、管理型廃棄物最終処分場の側面遮水工及び底面遮水工として用いられている。図１に示すように、管理型廃棄物最終処分場１は、海面を護岸２で囲むことにより建設される。護岸２の構造としては、例えば、図１に示す二重鋼（管）矢板式護岸が採用される。護岸２は、海底地盤にＨ形鋼矢板３及び鋼管矢板４を打設して二列の鋼（管）矢板壁を構築した後、鋼（管）矢板壁の頭部同士をタイ材５で緊張して、鋼（管）矢板壁間に砂等の中詰材６を投入した構造よりなる。
【０００４】
海底地盤の上層が砂質土層７（透水性地層）、下層が粘性土層８（不透水性地層）である場合には、護岸２の遮水性を確保するために、Ｈ形鋼矢板３が粘性土層８まで貫入される。そして側面遮水工として、Ｈ形鋼矢板３の継手隔室内に土質系変形追随性遮水材Ｄが充填される。また、フェールセーフの設計方針に基づき、側面遮水工として、Ｈ形鋼矢板３のフランジ同士の継手に継手止水工を施こしたり、遮水シート等を併用したりして二重の遮水構造が構築されている。海底地盤の上層が透水性の高い砂質土層７となっていることに対しては、底面遮水工として、砂質土層７の上部に土質系変形追随性遮水材Ｄが敷設されて、人工的な遮水基盤が構築される。そして、底面遮水工を保護するために、土質系変形追随性遮水材Ｄの上部には覆砂９が施工される。
【０００５】
非特許文献１には、側面遮水工及び底面遮水工の遮水性能に関する基準が記載されている。側面遮水工の基準としては、厚さ５０ｃｍ以上、透水係数１×１０−６ｃｍ／ｓ以下の不透水性材料、又はこれと同等以上の遮水性能を有することが定められている。また、底面遮水工の基準としては、厚さ５ｍ以上、透水係数１×１０−５ｃｍ／ｓ以下の不透水性材料、又はこれと同等以上の遮水性能を有することが定められている。したがって、側面遮水工及び底面遮水工として用いられる土質系変形追随性遮水材Ｄの厚さごとに、上述した遮水性能の基準を満足する透水係数（必要透水係数）を計算により求める必要がある。
【０００６】
土質系変形追随性遮水材としては、海成粘土懸濁液に間隙調整材として粉体状のベントナイト（以下、ベントナイトとは粉体状のベントナイトのことを言う）を混合してゲル状物質に改質したものが特許文献１に開示されている。また、特許文献１に開示されている土質系変形追随性遮水材に対してゲル化剤として、さらに珪酸塩類等（例えば、水ガラス）を混合してゲル強度を高めたものが特許文献２に開示されている。また、海成粘土を使用しない土質系変形追随性遮水材としては、砂とベントナイトと真水とを混合した後これに水ガラスを混合してゲル状物質に改質したものが特許文献３に開示されている。また、砂と高膨潤性ベントナイトと海水とを混合してなるものが特許文献４に開示されている。
【先行技術文献】
【特許文献】
【０００７】
【特許文献１】特許第３９９６９１５号
【特許文献２】特許第３８０２７７７号
【特許文献３】特許第４６５５８７５号
【特許文献４】特開２００８−４３８４５号公報
【非特許文献】
【０００８】
【非特許文献１】財団法人港湾空間高度化環境研究センター編集、「管理型廃棄物埋立護岸  設計・施工・管理マニュアル（改定版）」、２００８年８月
【発明の概要】
【発明が解決しようとする課題】
【０００９】
特許文献１及び２に開示されている土質系変形追随性遮水材は、主に港湾工事で発生した浚渫粘土を母材の海成粘土として有効利用できるという優れた長所を有している。したがって、近隣で浚渫工事等がある場合には、そこで発生する浚渫粘土を土質系変形追随性遮水材の母材として流用することにより、優れたコストメリットを得ることができる。しかし、近隣に浚渫工事等がない場合には、わざわざ海成粘土を浚渫する必要があり、土質系変形追随性遮水材の施工数量が少ない場合には、コストメリットを得ることが難しくなる。
【００１０】
また、例えば、日本海側のように、海成粘土が少ない地域に管理型廃棄物最終処分場を建設する場合には、遠方で浚渫された海成粘土を長距離運搬する必要があり、さらにコストメリットを得ることが難しくなる。さらに、管理型廃棄物最終処分場を建設する事業者と、海成粘土の浚渫を行う事業者とが異なる場合には、事業者間の綿密な調整が必要になるという煩わしさもある。このように、特許文献１及び２に開示されている土質系変形追随性遮水材を適用するにあたっては、海成粘土の調達が大きな課題となっている。
【００１１】
この土質系変形追随性遮水材の遮水性能は、海成粘土に混合するベントナイトの量により調整可能である。海成粘土にベントナイトを多く混合するほど、遮水性能が向上（透水係数が低下）する反面、流動性が失われて施工性が低下する。海成粘土に対するベントナイトの最適混合量は、基準を満足する遮水性能と施工可能な流動性とを有するように、配合設計により決定される。当然のことながら、海成粘土の土質特性に応じて、ベントナイトの最適混合量が異なるため、使用する海成粘土の土質特性のばらつきが大きい場合には、配合設計や施工管理が煩雑となるという課題がある。
【００１２】
また、この土質系変形追随性遮水材は、海成粘土とベントナイトとの混合物よりなるため、粘土分を多く含んでいることにより、優れた遮水性能を有している。その反面、軟弱粘性土地盤のように含水比が高く（間隙比が大きく）、大きな圧密沈下が発生するという特徴がある。圧密沈下は、土質系変形追随性遮水材の遮水性能をさらに向上（透水係数をさらに低下）させるという利点につながるものの、遮水工として土質系変形追随性遮水材を適用する際には、圧密沈下量を予測して土質系変形追随性遮水材の天端を上げ越しておくなど、圧密沈下に配慮した設計及び施工が要求される。
【００１３】
これに対して、特許文献３及び４に開示されている土質系変形追随性遮水材は、海成粘土の代わりに母材として砂を使用しているため、特許文献１及び２に開示されている土質系変形追随性遮水材と比べて経済性では劣るものの、上記の各課題（海成粘土の調達、配合設計及び施工管理の煩雑さ、圧密沈下対策）を解決することが可能となっている。この土質系変形追随性遮水材では、遮水材１ｍ３当たり１０００ｋｇ以上の砂が混合されており、遮水材の体積の４０％程度以上を砂が占めている。このように大量の砂を混合すると遮水材を安価に製造することが可能になるものの、実施工においては、砂が不均一に分散しやすく、施工可能な流動性が損なわれたり、砂粒子が連続した水みちを形成して遮水性能が損なわれたりする虞がある。
【００１４】
また、この土質系変形追随性遮水材においては、遮水性能を提供する粘土部がベントナイトと真水との混合物、又は高膨潤性ベントナイトと海水との混合物よりなるため、粘土部としての含水比は非常に高い。それにもかかわらず、粘土部の透水係数を低く維持できるのは、粘土部内の水の多くがベントナイトの膨潤に利用されていることにより、粘土部内を自由に透過できる間隙水が少ないためである。ベントナイトの膨潤度は、間隙水のイオン濃度等に影響されることが知られているが、この土質系変形追随性遮水材において、透水により粘土部内の間隙水の塩分濃度やイオン濃度等に変化が生じると、ベントナイトの膨潤度が低下して、将来的に遮水性能が低下する可能性がある。
【００１５】
本発明は、上記した実情に鑑みてなされたものであり、規格化された材料を用いることにより、材料の調達が容易であると共に、品質のばらつきが小さく、高い遮水性能と施工可能な流動性とを有し、圧密沈下の発生が抑制された長期耐久性を有する土質系変形追随性遮水材及びその製造方法を提供することを課題とする。
【課題を解決するための手段】
【００１６】
上記の課題を解決するため、請求項１に係る土質系変形追随性遮水材の構成上の特徴は、真水中での膨潤力が２０ｍＬ／２ｇ以上の高膨潤性ベントナイトと、該高膨潤性ベントナイトよりも膨潤力が小さいベントナイトと、海水と、均等係数が５〜１０である砂と、を混合してなり、混合直後の全体積を１としたときに前記砂が０．０５〜０．３の体積比で含まれており、混合直後の透水係数が３×１０−７ｃｍ／ｓ以下であることである。
【００１７】
請求項２に係る発明の構成上の特徴は、請求項１に記載の土質系変形追随性遮水材において、前記高膨潤性ベントナイトよりも膨潤力が小さい前記ベントナイトは、真水中での膨潤力が５ｍＬ／２ｇ以下の低膨潤性ベントナイトであることである。
【００１８】
請求項３に係る発明の構成上の特徴は、請求項２に記載の土質系変形追随性遮水材において、前記高膨潤性ベントナイトと前記低膨潤性ベントナイトとの合計の質量を１としたときに該高膨潤性ベントナイトが０．０５〜０．３の質量比で含まれていることである。
【００１９】
請求項４に係る発明の構成上の特徴は、請求項１〜３のうちのいずれか一項に記載の土質系変形追随性遮水材において、混合直後のせん断強さが１．５ｋＮ／ｍ２以下であることである。
【００２０】
上記の課題を解決するため、請求項５に係る土質系変形追随性遮水材の製造方法の構成上の特徴は、真水中での膨潤力が２０ｍＬ／２ｇ以上の高膨潤性ベントナイトと、該高膨潤性ベントナイトよりも膨潤力が小さいベントナイトと、海水と、均等係数が５〜１０である砂と、を混合してなる土質系変形追随性遮水材の製造方法であって、前記砂を海水中に水没させて養生する養生工程と、養生工程後の該砂から余分な海水を取り除いて該砂を湿潤状態にする水分除去工程と、水分除去工程後の湿潤状態の該砂を混合する砂として用いる混合工程と、を含むことである。
【００２１】
請求項６に係る発明の構成上の特徴は、請求項５に記載の土質系変形追随性遮水材において、前記高膨潤性ベントナイトと、該高膨潤性ベントナイトよりも膨潤力が小さい前記ベントナイトと、を粉体の状態で混合する第一混合工程と、第一混合工程後の材料に前記海水を混合する第二混合工程と、第二混合工程後の材料に前記砂を混合する第三混合工程と、を含むことである。
【発明の効果】
【００２２】
請求項１に係る発明の構成によれば、土質系変形追随性遮水材の構成材料として、浚渫粘土等の現地発生土を用いることなく、構成材料の全てを規格化された材料とすることができる。例えば、高膨潤性ベントナイト及び高膨潤性ベントナイトよりも膨潤力が小さいベントナイトは、市販のベントナイトの試験成績表に記載されている膨潤力の値により容易に選定可能である。また、海水は、一般に施工地点の近隣で塩分濃度３％程度の海水を容易に入手することが可能である。また、均等係数が５〜１０である砂としては、例えば、JIS A 5005（コンクリート用砕石及び砕砂）又はJIS A 5308（レディーミクストコンクリート）として規格化されている砂を用いることが可能であり、日本全国で砂を容易に入手することが可能である。したがって、本発明によれば、規格化された材料を用いることにより、材料の調達が容易であると共に、土質系変形追随性遮水材の品質のばらつきを小さくすることができる。
【００２３】
特許文献４に開示されている土質系変形追随性遮水材のように、遮水性能を提供する粘土部が高膨潤性ベントナイトと海水との混合物よりなる場合には、粘土部の含水比が非常に高くなる。これに対して、本発明の構成によれば、遮水性能を提供する粘土部が、真水中での膨潤力が２０ｍＬ／２ｇ以上の高膨潤性ベントナイトと、高膨潤性ベントナイトよりも膨潤力が小さいベントナイトと、海水との混合物よりなる。すなわち、本発明では、膨潤力の異なる少なくとも二種以上のベントナイトを使用している。このように、粘土部に膨潤力が小さいベントナイトが含まれていることにより、粘土部の含水比を小さくすることができる。そして、粘土部の含水比が小さい分、土質系変形追随性遮水材は、圧密沈下の発生が抑制され、かつ粘土部内の間隙水のイオン濃度等の変化に対して遮水性能を長期間維持することができる。
【００２４】
また、本発明の構成によれば、土質系変形追随性遮水材は、混合直後の全体積を１としたときに均等係数が５〜１０である砂が０．０５〜０．３の体積比で含まれている。したがって、砂の混合により含水比が小さくなっている分、土質系変形追随性遮水材は、圧密沈下の発生が抑制される。ここで、砂の体積比が０．０５よりも小さい場合には、圧密沈下の発生を抑制する効果がほとんど得られない。また、砂の体積比が０．３よりも大きい場合には、土質系変形追随性遮水材の流動性が著しく低下して施工が困難となる。均等係数が５〜１０である砂は、粒度分布幅が広いことにより、粒径が揃っている砂よりも砂が粘土部に均一に分散しやすく、砂の材料分離が起きにくい。したがって、本発明の土質系変形追随性遮水材は、多くの砂が混合される場合であっても、施工可能な流動性が損なわれる虞が小さく、砂粒子が連続した水みちを形成して遮水性能が損なわれる虞が小さい。
【００２５】
また、本発明の構成によれば、土質系変形追随性遮水材は、混合直後の透水係数が３×１０−７ｃｍ／ｓ以下である。透水係数が３×１０−７ｃｍ／ｓ以下であれば、一般的な側面遮水工及び底面遮水工の層厚において遮水性能に関する基準を満足することができる。したがって、土質系変形追随性遮水材の透水係数を３×１０−７ｃｍ／ｓ以下に定めることにより、様々な構造の側面遮水工及び底面遮水工に対して、汎用性の高い土質系変形追随性遮水材とすることができる。また、土質系変形追随性遮水材の透水係数を３×１０−７ｃｍ／ｓ以下とするためには、自ずと粘土部の含水比を小さくする必要性が生じることから、土質系変形追随性遮水材の圧密沈下の発生が抑制される。
【００２６】
以上のように、本発明の構成によれば、材料の調達が容易であると共に、品質のばらつきが小さく、高い遮水性能と施工可能な流動性とを有し、圧密沈下の発生が抑制された長期耐久性を有する土質系変形追随性遮水材を提供することができる。なお、便宜上、真水中での膨潤力が２０ｍＬ／２ｇ以上のベントナイトを高膨潤性ベントナイト、真水中での膨潤力が５ｍＬ／２ｇより大きく２０ｍＬ／２ｇより小さいベントナイトを中膨潤性ベントナイト、真水中での膨潤力が５ｍＬ／２ｇ以下のベントナイトを低膨潤性ベントナイトとして区別する。
【００２７】
請求項２に係る発明の構成によれば、上述した高膨潤性ベントナイトよりも膨潤力が小さいベントナイトは、真水中での膨潤力が５ｍＬ／２ｇ以下の低膨潤性ベントナイトである。このように、粘土部に膨潤力が特に小さい低膨潤性ベントナイトが含まれていることにより、粘土部の含水比をより小さくすることができる。そして、粘土部の含水比をより小さくできる分、土質系変形追随性遮水材は、より圧密沈下の発生が抑制され、かつ粘土部内の間隙水のイオン濃度等の変化に対して遮水性能を長期間維持する効果がより確実となる。
【００２８】
請求項３に係る発明の構成によれば、土質系変形追随性遮水材は、高膨潤性ベントナイトと低膨潤性ベントナイトとの合計の質量を１としたときに高膨潤性ベントナイトが０．０５〜０．３の質量比で含まれている。高膨潤性ベントナイトの質量比を変化させつつ透水係数が一律となるように含水比調整した場合、高膨潤性ベントナイトの質量比が０．０５よりも小さい場合には、粘土部の混合直後のせん断強さが大きくなりすぎて、施工可能な流動性を確保しにくくなる。高膨潤性ベントナイトの質量比が大きくなるほど、粘土部の含水比が高くなり、土質系変形追随性遮水材の圧密沈下の発生が助長される。その反面、せん断強さが低下することにより施工性が向上する。しかし、高膨潤性ベントナイトの質量比を０．３よりも大きくしても、質量比の増加に見合った施工性の改善効果が得られにくくなるため、高膨潤性ベントナイトの質量比の上限を０．３とするのがよい。
【００２９】
請求項４に係る発明の構成によれば、土質系変形追随性遮水材の混合直後のせん断強さが１．５ｋＮ／ｍ２以下である。したがって、土質系変形追随性遮水材の流動性が確保できるため、土質系変形追随性遮水材の混練性、圧送性、充填性等に関して、良好な施工性を確保することができる。
【００３０】
請求項５に係る発明の構成によれば、土質系変形追随性遮水材に混合する砂として、砂粒子の表面が海水で湿っている湿潤状態の砂を用いる。通常、砂は、搬入状況及び保管状況により、砂粒子が絶乾状態となったり、表乾状態となったり、真水（雨）により湿潤状態となったりと、砂粒子の表面の含水状態がばらつく。このように、砂粒子の表面の状態がばらつくと、土質系変形追随性遮水材に空気を連行したり、砂粒子に付着した真水がベントナイトの膨潤度に影響を及ぼしたりして、土質系変形追随性遮水材の品質が安定しない。本発明によれば、海水により湿潤状態となっている砂を用いるため、土質系変形追随性遮水材の品質が安定する。
【００３１】
請求項６に係る発明の構成によれば、高膨潤性ベントナイトと高膨潤性ベントナイトよりも膨潤力が小さいベントナイトとを粉体の状態で混合した後、海水、砂の順に混合することにより、土質系変形追随性遮水材を製造する。このような手順で混練することにより、ベントナイトがダマにならずに均質なベントナイトスラリーとなり、また、砂も均一に分散しやすい。したがって、本発明によれば、土質系変形追随性遮水材の品質が安定する。なお、この手順と異なる手順、例えば、海水に徐々にベントナイトを混合していったり、海水以外の材料をドライミックスした後に海水を混合したりする場合には、本発明よりも混合撹拌に時間を要したり、ベントナイトがダマとなって、均一混合が不可能となったりする場合がある。
【図面の簡単な説明】
【００３２】
【図１】管理型廃棄物最終処分場の護岸の断面図である。
【図２】一実施形態における土質系変形追随性遮水材の製造方法を説明する説明図である。
【図３】側面遮水工及び底面遮水工に要求される遮水性能を説明するグラフである。
【図４】高膨潤性ベントナイト、中膨潤性ベントナイト及び低膨潤性ベントナイトの透水係数と含水比との関係を説明するグラフである。
【図５】高膨潤性ベントナイト、中膨潤性ベントナイト及び低膨潤性ベントナイトの含水比とベーンせん断強さとの関係を説明するグラフである。
【図６】一実施形態における土質系変形追随性遮水材に混合される高膨潤性ベントナイトの量を決定するためのグラフであって、高膨潤性ベントナイトの質量比とベーンせん断強さとの関係を示している。
【図７】一実施形態における土質系変形追随性遮水材に混合される砂の粒径加積曲線である。
【図８】一実施形態における土質系変形追随性遮水材に混合される砂の量を決定するためのグラフであって、砂の体積比とベーンせん断強さとの関係を示している。
【発明を実施するための形態】
【００３３】
図１〜８に基づき、本発明の一実施形態について、必要に応じて作用効果等を付記しつつ説明する。本実施形態における土質系変形追随性遮水材Ｄは、図１に示した管理型廃棄物最終処分場１の側面遮水工及び底面遮水工として用いられる。すなわち、本実施形態における土質系変形追随性遮水材Ｄの遮水工としての適用については、従来の土質系変形追随性遮水材Ｄと同様である。図１に示す管理型廃棄物最終処分場１の構造等については、前述したとおりであるため、ここでの説明は省略する。
【００３４】
図２は、本実施形態における土質系変形追随性遮水材Ｄの製造方法を説明する説明図を示している。土質系変形追随性遮水材Ｄは、高膨潤性ベントナイトＢＨと、低膨潤性ベントナイトＢＬと、海水Ｗと、砂Ｓと、を混合してなる。したがって、本実施形態においては、遮水性能を提供する粘土部が、高膨潤性ベントナイトＢＨと、低膨潤性ベントナイトＢＬと、海水Ｗとの混合物よりなる。
【００３５】
粘土は、カオリナイト、イライト、モンモリロナイト（スメクタイト）、バーミキュライト、雲母粘土等の粘土鉱物を少なくとも１種類以上含有しているものである。その中でもモンモリロナイトを主成分とするものを一般的にベントナイトと称している。モンモリロナイト、特に層間の交換性陽イオンがＮａであるものは著しい膨潤性を示す。膨潤性が高いほど、粘土鉱物の単位層間に水を多く取り込むため、粘土部内を自由に透過できる間隙水が減少して遮水性が高まる。
【００３６】
ベントナイトの膨潤性の程度は、膨潤力（JBAS-104-77）で表される。本実施形態においては、便宜上、真水中での膨潤力が２０ｍＬ／２ｇ以上のベントナイトを高膨潤性ベントナイトＢＨ、真水中での膨潤力が５ｍＬ／２ｇより大きく２０ｍＬ／２ｇより小さいベントナイトを中膨潤性ベントナイトＢＭ、真水中での膨潤力が５ｍＬ／２ｇ以下のベントナイトを低膨潤性ベントナイトＢＬとして区別する。そして、高膨潤性ベントナイトＢＨと低膨潤性ベントナイトＢＬとの合計の質量を１としたときに高膨潤性ベントナイトＢＨが０．０５〜０．３の質量比で含まれるように混合する。
【００３７】
海水Ｗは、施工地点の近隣で入手できる塩分濃度３％程度の海水Ｗを使用する。砂Ｓは、均等係数Ｕｃ（Ｕｃ＝Ｄ６０／Ｄ１０）が５〜１０であり、JIS A 5005（コンクリート用砕石及び砕砂）又はJIS A 5308（レディーミクストコンクリート）として規格化されているコンクリート用細骨材を使用する。砂Ｓは、混合直後の土質系変形追随性遮水材Ｄの全体積を１としたときに砂Ｓが０．０５〜０．３の体積比で含まれるように混合する。
【００３８】
図２に基づき、土質系変形追随性遮水材Ｄの製造方法を説明する。土質系変形追随性遮水材Ｄは、海に面した製造ヤードにて現地混合により製造される。図２に示すように、高膨潤性ベントナイトＢＨは、高膨潤性ベントナイト用サイロ１０に、低膨潤性ベントナイトＢＬは、低膨潤性ベントナイト用サイロ１１にそれぞれ保管されている。高膨潤性ベントナイトＢＨ及び低膨潤性ベントナイトＢＬは、乾燥粉体の状態で別々に搬入されるが、出荷工場において両者を所定の配合比率でブレンドしておいて、一つのサイロに保管することもできる。土質系変形追随性遮水材Ｄに混合される海水Ｗは、製造ヤードの近傍の岸壁から水中ポンプ１２を用いて採取される。
【００３９】
砂Ｓは、水槽２０内で海水Ｗ中に水没させられた状態で混練直前まで水中養生される。水槽２０内の砂Ｓは、バックホウ２１によりすくわれて、開口０．０７５ｍｍのスクリーンを備えた振動篩２２に投入される。振動篩２２により、砂Ｓから余分な海水Ｗが取り除かれて砂Ｓが砂粒子の表面に海水Ｗが付着した湿潤状態となる。湿潤状態となった砂Ｓは、ホッパ２３に移される。砂Ｓが投入されたホッパ２３は、クローラクレーン２５で吊り上げられ、ロードセル２４により砂Ｓの重量が計測される。
【００４０】
土質系変形追随性遮水材Ｄの混練にはバッチミキサ３０を使用する。まず、粉体状の高膨潤性ベントナイトＢＨと低膨潤性ベントナイトＢＬとをフィーダー等で計量してバッチミキサ３０に所定量投入し、軽く混練する。次に、バッチミキサ３０に海水Ｗを所定量投入して、ダマのない均質なベントナイトスラリーになるまで混練する。海水Ｗの所定量とは、配合設計における海水Ｗの含有量から湿潤状態の砂Ｓに付着している海水Ｗの総量を差し引いた量である。最後に、バッチミキサ３０に湿潤状態となっている砂Ｓを所定量投入し、再度、混練する。
【００４１】
バッチミキサ３０により製造された土質系変形追随性遮水材Ｄは、バッチミキサ３０の下方のアジテータ槽３１に投入され、スクイズポンプ３２により遮水工施工位置まで圧送され打設される。圧送管には計測器３３が設置されており、計測器３３により土質系変形追随性遮水材Ｄの流量及び密度が計測される。このように製造された土質系変形追随性遮水材Ｄは、混合直後の透水係数ｋが３×１０−７ｃｍ／ｓ以下であり、混合直後のベーンせん断強さτが１．５ｋＮ／ｍ２以下である（以下、ベーンせん断強さτとは混合直後のベーンせん断強さτのことを言う）。
【００４２】
本実施形態によれば、土質系変形追随性遮水材Ｄに混合する砂Ｓとして、砂粒子の表面が海水Ｗで湿っている湿潤状態の砂Ｓを用いる。これにより、土質系変形追随性遮水材Ｄに空気を連行したり、砂粒子に付着した真水がベントナイトの膨潤度に影響を及ぼしたりすることを防止できる。また、高膨潤性ベントナイトＢＨと低膨潤性ベントナイトＢＬとを粉体の状態で混合した後、海水Ｗ、砂Ｓの順に混合することにより、ベントナイトがダマにならずに均質なベントナイトスラリーとなり、また、砂Ｓも均一に分散しやすい。したがって、本実施形態おける土質系変形追随性遮水材Ｄの製造方法によれば、土質系変形追随性遮水材Ｄの品質が安定する。
【００４３】
以下、本実施形態における土質系変形追随性遮水材Ｄの配合条件を決定した経緯について、作用効果等を付記しつつ説明する。土質系変形追随性遮水材Ｄの透水係数ｋとして、ｋ＝１×１０−７〜３×１０−７ｃｍ／ｓを設定した経緯は次のとおりである。図３は、側面遮水工及び底面遮水工に要求される遮水性能を説明するグラフを示している。前述したとおり、非特許文献１には、側面遮水工の基準としては、厚さ５０ｃｍ以上、透水係数１×１０−６ｃｍ／ｓ以下の不透水性材料、又はこれと同等以上の遮水性能を有することが定められている。また、底面遮水工の基準としては、厚さ５ｍ（５００ｃｍ）以上、透水係数１×１０−５ｃｍ／ｓ以下の不透水性材料、又はこれと同等以上の遮水性能を有することが定められている。
【００４４】
したがって、側面遮水工の厚さＬが５０ｃｍ以外の場合、及び底面遮水工の厚さＬが５００ｃｍ以外の場合には、基準の遮水性能を満足する透水係数ｋ（必要透水係数）を計算により求める必要がある。この計算には、水（汚染水）が遮水層を通過するまでに要する浸透時間ｔが長いほど遮水性能が高いと考えて、浸透時間ｔが、厚さＬの２乗に比例し、透水係数ｋに反比例するという関係式（ｔ＝Ｌ２／（ｋ・ｈ）、ｈは水位差）が用いられている。図３中の実線は、側面遮水工の遮水性能を満足する遮水層の厚さＬと透水係数ｋとの関係を示している。また、図３中の破線は、底面遮水工の遮水性能を満足する遮水層の厚さＬと透水係数ｋとの関係を示している。また、図３中の斜線ハッチングは、透水係数ｋ＝１×１０−７〜３×１０−７ｃｍ／ｓの範囲を示している。
【００４５】
図３に示すように、透水係数ｋ＝３×１０−７ｃｍ／ｓのときには、計算上、遮水層の厚さＬ＝２８ｃｍ以上の側面遮水工として、また、遮水層の厚さＬ＝８７ｃｍ以上の底面遮水工として土質系変形追随性遮水材Ｄを適用することができる。一般に側面遮水工及び底面遮水工の層厚Ｌは左記の層厚Ｌを満足している。したがって、土質系変形追随性遮水材Ｄの透水係数ｋを３×１０−７ｃｍ／ｓ以下に定めることにより、様々な構造の側面遮水工及び底面遮水工に対して、汎用性の高い土質系変形追随性遮水材Ｄとすることができる。透水係数ｋ＝１×１０−７ｃｍ／ｓのときには、計算上、遮水層の厚さＬ＝１６ｃｍ以上の側面遮水工として土質系変形追随性遮水材Ｄを適用することができる。側面遮水工の層厚Ｌが１６ｃｍ未満になることはないと考えられるため、土質系変形追随性遮水材Ｄの透水係数ｋを１×１０−７ｃｍ／ｓ未満に設定する必要はない。
【００４６】
本実施形態の土質系変形追随性遮水材Ｄにおいて、遮水性能を提供する粘土部は、高膨潤性ベントナイトＢＨと、低膨潤性ベントナイトＢＬと、海水Ｗとの混合物よりなる。土質系変形追随性遮水材Ｄに使用するベントナイトの選定にあたっては、膨潤力がそれぞれ異なるベントナイトの代表として、表１に示す高膨潤性ベントナイトＢＨ（商品名：テルゲル）、中膨潤性ベントナイトＢＭ（商品名：テルゲルＤＬ２）、及び低膨潤性ベントナイトＢＬ（商品名：笠岡粘土）を選定候補とした。
【００４７】
【表１】
2012228694.tif 000003
【００４８】
表１には、膨潤力と相関性のある指標として液性限界ｗＬも載せている。膨潤性が高いと液性限界ｗＬも高くなる。ところで、ベントナイトの主成分であるモンモリロナイトは、海水Ｗ中では膨潤力が落ちることが良く知られている。特に膨潤力が高いものについては、その度合い（真水中の膨潤力／海水中の膨潤力）が大きく、逆に膨潤力が低いものについては、その度合いが小さい。すなわち、低膨潤性ベントナイトＢＬは、高膨潤性ベントナイトＢＨに比べて、海水環境においても膨潤が安定しており、遮水性能に関する長期耐久性が高いと言える。
【００４９】
図４は、表１に示した各ベントナイトを海水Ｗで混練して圧密試験を実施し、透水係数ｋと含水比ｗとの関係としてまとめたグラフを示している。図４中の○印は高膨潤性ベントナイトＢＨ、□印は中膨潤性ベントナイトＢＭ、△印は低膨潤性ベントナイトＢＬの透水係数ｋと含水比ｗとの関係をそれぞれ示している。また、図４中の実線は、各ベントナイトの試験結果の近似曲線を示している。図４中の斜線ハッチングは、透水係数ｋ＝１×１０−７〜３×１０−７ｃｍ／ｓの範囲を示している。図４中に示されている各近似曲線に基づいて、所定の透水係数ｋに対応した各ベントナイトの含水比ｗを算出すると、表２に示すとおりである。図４及び表２より、同一の透水係数ｋにおいて各ベントナイトの含水比ｗを比べると、高膨潤性のベントナイトほど含水比ｗが大きい、
【００５０】
【表２】
2012228694.tif 000004
【００５１】
表２に示すように、本実施形態における土質系変形追随性遮水材Ｄの透水係数ｋの設定範囲ｋ＝１×１０−７〜３×１０−７ｃｍ／ｓにおいては、液性限界ｗＬに対する含水比ｗの比（ｗ／ｗＬ）が０．７７〜１．００であった。次に、表２に示す含水比ｗを参照して、透水係数ｋ＝１×１０−７、２×１０−７、３×１０−７ｃｍ／ｓとなるように、各ベントナイトを海水Ｗで混練して含水比調整した。図５は、含水比調整直後の各ベントナイトスラリーの含水比ｗとベーンせん断強さτとの関係を説明するグラフを示している。
【００５２】
図５中の○印は高膨潤性ベントナイトＢＨ、□印は中膨潤性ベントナイトＢＭ、△印は低膨潤性ベントナイトＢＬの含水比ｗとベーンせん断強さτとの関係をそれぞれ示している。また、図５中の斜線ハッチングは、含水比ｗ及びベーンせん断強さτの目標範囲を示している。この目標範囲において、含水比ｗを１２０％以下としているのは、例えば、特許文献１に開示されている土質系変形追随性遮水材の施工実績として、含水比ｗ≦１２０％の実績が多いことによる。また、この目標範囲において、ベーンせん断強さτを１．５ｋＮ／ｍ２以下としているのは、この目標範囲であれば、土質系変形追随性遮水材Ｄの混練性、圧送性、充填性等に関して、良好な施工性を確保することができると考えられるからである。なお、この目標範囲は一例であって、土質系変形追随性遮水材Ｄの適用構造、製造方法及び施工方法等を勘案した上で、目標範囲を適宜設定することが望ましい。
【００５３】
図４に示したように、各ベントナイトとも含水比ｗが低いほど透水係数ｋが小さいという想定通りの結果が得られている。しかし、図５に示すように、含水比ｗとベーンせん断強さτとの関係は、各ベントナイトで一律の特性を示していない。この試験範囲では、中膨潤性ベントナイトＢＭ及び低膨潤性ベントナイトＢＬについては、含水比ｗが小さいほどベーンせん断強さτが大きいという想定通りの結果が得られるものの、高膨潤性ベントナイトＢＨについては、含水比ｗによらずベーンせん断強さτがほぼ一定となっている。すなわち、高膨潤性ベントナイトＢＨは、中膨潤性ベントナイトＢＭ及び低膨潤性ベントナイトＢＬと比べて、特異な強度特性を有している。
【００５４】
図５に示すように、各ベントナイトスラリーの透水係数ｋをｋ＝１×１０−７、２×１０−７、３×１０−７ｃｍ／ｓとした場合、いずれのベントナイトも図５に示す目標範囲を満足してはいない。そこで、本発明者は、高膨潤性ベントナイトＢＨと中膨潤性ベントナイトＢＭとのブレンド、又は高膨潤性ベントナイトＢＨと低膨潤性ベントナイトＢＬとのブレンドにより、目標範囲を満足する混合ベントナイトに調合することが可能なのではないかと考えた。そして、事前の検討として、各ベントナイトを透水係数ｋ＝２×１０−７ｃｍ／ｓに含水比調整した後、二種類のベントナイトスラリーを等体積（５：５の割合）でブレンドして、混合ベントナイトスラリーのベーンせん断強さτを測定した。表３は、その試験結果を示している。
【００５５】
【表３】
2012228694.tif 000005
【００５６】
表３において、試験ケースＨＭ２−０５０５は、高膨潤性ベントナイトＢＨと中膨潤性ベントナイトＢＭとのブレンドによる試験ケースである。ここで、「ＨＭ２−０５０５」の「ＨＭ」は、高膨潤性ベントナイトＢＨと中膨潤性ベントナイトＢＭとのブレンドであることを表している。また、「２」は、透水係数ｋ＝２×１０−７ｃｍ／ｓであることを表している。「０５０５」は、各ベントナイトスラリーを等体積（５：５の割合）でブレンドしていることを表している。試験ケースＨＬ２−０５０５についても、これと同様である。
【００５７】
表３に示すように、各試験ケースの混合ベントナイトスラリー１ｍ３当たりの高膨潤性ベントナイトＢＨの混合量は等しい。試験ケースＨＭ２−０５０５では、試験ケースＨＬ２−０５０５よりも含水比ｗが高いにもかかわらず、ベーンせん断強さτが目標範囲の上限値τ＝１．５ｋＮ／ｍ２にとどまっている。一方、試験ケースＨＬ２−０５０５では、試験ケースＨＭ２−０５０５よりも含水比ｗが低いにもかかわらず、ベーンせん断強さτが目標範囲内のτ＝０．７５ｋＮ／ｍ２となっている。試験ケースＨＬ２−０５０５では、含水比ｗ及びベーンせん断強さτがいずれも目標範囲に入っている。
【００５８】
この結果から、高膨潤性ベントナイトＢＨと中膨潤性ベントナイトＢＭとをブレンドした場合であっても、含水比ｗ及びベーンせん断強さτを目標範囲に近づける効果を得ることが可能であるが、その効果は顕著ではないことがわかった。これに対して、膨潤力が大きく異なる高膨潤性ベントナイトＢＨと低膨潤性ベントナイトＢＬとをブレンドした場合には、含水比ｗ及びベーンせん断強さτを目標範囲に近づける効果が非常に高いことがわかった。したがって、本実施形態においては、高膨潤性ベントナイトＢＨと低膨潤性ベントナイトＢＬとのブレンドを採用することとした。
【００５９】
本実施形態において、高膨潤性ベントナイトＢＨと低膨潤性ベントナイトＢＬとの合計の質量を１としたときに高膨潤性ベントナイトＢＨが０．０５〜０．３の質量比で含まれるように設定した経緯は次の試験結果に基づいている。高膨潤性ベントナイトＢＨ及び低膨潤性ベントナイトＢＬを、それぞれ透水係数ｋ＝１×１０−７、２×１０−７、３×１０−７ｃｍ／ｓとなるように含水比調整した後、同一の透水係数ｋの高膨潤性ベントナイトＢＨのスラリーと低膨潤性ベントナイトＢＬのスラリーとを、１０：０、８：２、６：４、５：５、４：６、２：８、０：１０の体積割合でブレンドして、混合ベントナイトスラリーのベーンせん断強さτを測定した。表４及び図６は、その試験結果を示している。
【００６０】
【表４】
2012228694.tif 000006
【００６１】
表４において、例えば、試験ケース名「ＨＬ１−０８０２」の「ＨＬ」は、高膨潤性ベントナイトＢＨと低膨潤性ベントナイトＢＬとのブレンドであることを表している。また、「１」は、透水係数ｋ＝１×１０−７ｃｍ／ｓであることを表している。「０８０２」は、高膨潤性ベントナイトＢＨのスラリーと低膨潤性ベントナイトＢＬのスラリーとを８：２の体積割合でブレンドしていることを表している。他の試験ケース名の設定根拠についてもこれと同様である。
【００６２】
図６は、高膨潤性ベントナイトＢＨの質量比とベーンせん断強さτとの関係を示している。高膨潤性ベントナイトＢＨの質量をｍＢＨ、低膨潤性ベントナイトＢＬの質量をｍＢＬとした場合、高膨潤性ベントナイトＢＨの質量比は、ｍＢＨ／（ｍＢＨ＋ｍＢＬ）で表される。高膨潤性ベントナイトＢＨのスラリーと低膨潤性ベントナイトＢＬのスラリーとの体積割合１０：０、８：２、６：４、５：５、４：６、２：８、０：１０に対応した高膨潤性ベントナイトＢＨの質量比は、それぞれ１．００、０．５６、０．３２、０．２４、０．１７、０．０７、０である。
【００６３】
図６中の○印は透水係数ｋ＝１×１０−７ｃｍ／ｓ、□印は透水係数ｋ＝２×１０−７ｃｍ／ｓ、△印は透水係数ｋ＝３×１０−７ｃｍ／ｓにおける高膨潤性ベントナイトＢＨの質量比とベーンせん断強さτとの関係をそれぞれ示している。また、図６中の斜線ハッチングは、本実施形態における高膨潤性ベントナイトＢＨの質量比の設定範囲、及びベーンせん断強さτの目標範囲を示している。図６に示すように、いずれの透水係数ｋにおいても、高膨潤性ベントナイトＢＨの質量比が０．０５よりも小さい場合には、ベーンせん断強さτが目標範囲の上限値１．５ｋＮ／ｍ２を上回っており、施工可能な流動性を確保しにくくなる。
【００６４】
高膨潤性ベントナイトＢＨの質量比が大きくなるほど、混合ベントナイトスラリー（粘土部）の含水比ｗが高くなり、土質系変形追随性遮水材Ｄの圧密沈下の発生が助長される。その反面、混合ベントナイトスラリーのベーンせん断強さτが低下することにより土質系変形追随性遮水材Ｄの施工性が向上する。しかし、図６に示すように、高膨潤性ベントナイトＢＨの質量比を０．３よりも大きくしても、質量比の増加に見合った施工性の改善効果が得られにくくなるため、高膨潤性ベントナイトＢＨの質量比の上限を０．３とするのがよい。
【００６５】
本実施形態の土質系変形追随性遮水材Ｄにおいて、混合直後の全体積を１としたときに均等係数Ｕｃが５〜１０である砂Ｓが０．０５〜０．３の体積比で含まれるように設定した経緯は次の試験結果に基づいている。まず、均等係数Ｕｃが５〜１０である砂Ｓを使用する第一の理由は、砂Ｓの粒度分布幅が広いことにより、粒径が揃っている砂よりも砂Ｓが混合ベントナイトスラリーに均一に分散しやすく、砂Ｓの材料分離が起きにくいことによる。土質系変形追随性遮水材Ｄに砂Ｓを均一に分散させることは、土質系変形追随性遮水材Ｄの流動性の確保、及び砂粒子が連続した水みちを形成することの防止に効果を奏する。
【００６６】
均等係数Ｕｃが５〜１０である砂Ｓを使用する第二の理由は、材料の入手が容易であることによる。均等係数Ｕｃが５〜１０である砂Ｓとしては、例えば、JIS A 5005（コンクリート用砕石及び砕砂）又はJIS A 5308（レディーミクストコンクリート）として規格化されている砂Ｓを用いることが可能であり、日本全国で砂Ｓを容易に入手することが可能である。図７にJIS A 5005に規定されているコンクリート用細骨材の粒径加積曲線を示す。砂Ｓとして、粒度分布が図７中の斜線ハッチングで示されている範囲に入る砂Ｓを使用することができる。
【００６７】
砂Ｓの体積比を０．０５〜０．３に設定した経緯は次の試験結果に基づいている。高膨潤性ベントナイトＢＨ及び低膨潤性ベントナイトＢＬを、それぞれ透水係数ｋ＝１×１０−７、２×１０−７、３×１０−７ｃｍ／ｓとなるように含水比調整した後、同一の透水係数ｋの高膨潤性ベントナイトＢＨのスラリーと低膨潤性ベントナイトＢＬのスラリーとを５：５の体積割合（高膨潤性ベントナイトＢＨの質量比０．２４）でブレンドして混合ベントナイトスラリー（粘土部）を作製した。そして、この混合ベントナイトスラリーに対して砂Ｓを混合して土質系変形追随性遮水材Ｄを作製し、土質系変形追随性遮水材Ｄのベーンせん断強さτを測定した。砂Ｓの混合量は、土質系変形追随性遮水材Ｄの混合直後の全体積を１としたときに砂Ｓが０、０．０５、０．１、０．２、０．３、０．４の体積比で含まれるように配合した。表５及び図８は、その試験結果を示している。
【００６８】
【表５】
2012228694.tif 000007
【００６９】
表５において、例えば、試験ケース名「ＨＬＳ２−０５」の「ＨＬＳ」は、土質系変形追随性遮水材Ｄが高膨潤性ベントナイトＢＨと低膨潤性ベントナイトＢＬと砂Ｓとを含んでいることを表している。また、「２」は、透水係数ｋ＝２×１０−７ｃｍ／ｓであることを表している。「０５」は、砂Ｓの体積比が０．０５であることを表している。他の試験ケース名の設定根拠についてもこれと同様である。
【００７０】
図８は、砂Ｓの体積比とベーンせん断強さτとの関係を示している。高膨潤性ベントナイトＢＨの実質部分の体積をＶＢＨ、低膨潤性ベントナイトＢＬの実質部分の体積をＶＢＬ、海水Ｗの体積をＶＷ、砂Ｓの実質部分の体積をＶＳとした場合、砂Ｓの体積比は、ＶＳ／（ＶＢＨ＋ＶＢＬ＋ＶＷ＋ＶＳ）で表される。図８中の○印は透水係数ｋ＝１×１０−７ｃｍ／ｓ、□印は透水係数ｋ＝２×１０−７ｃｍ／ｓ、△印は透水係数ｋ＝３×１０−７ｃｍ／ｓにおける砂Ｓの体積比とベーンせん断強さτとの関係をそれぞれ示している。また、図８中の斜線ハッチングは、本実施形態における砂Ｓの体積比の設定範囲、及びベーンせん断強さτの目標範囲を示している。
【００７１】
図８に示すように、砂Ｓの体積比が増加するのにつれて、ベーンせん断強さτも増加する。そして、砂Ｓの混合により含水比ｗが小さくなっている分、土質系変形追随性遮水材Ｄは、圧密沈下の発生が抑制される。ここで、砂Ｓの体積比が０．０５よりも小さい場合には、砂Ｓの混合による圧密沈下の発生を抑制する効果がほとんど得られないと考えられる。また、砂Ｓの体積比が０．３よりも大きくなると、ベーンせん断強さτが著しく増加する。したがって、砂Ｓの体積比が０．３よりも大きくなると、土質系変形追随性遮水材Ｄの流動性が著しく低下して施工が困難となると考えられるため、砂Ｓの体積比の上限を０．３とするのがよい。
【００７２】
以上で説明したように、本実施形態の土質系変形追随性遮水材Ｄは、高膨潤性ベントナイトＢＨと、低膨潤性ベントナイトＢＬと、海水Ｗと、砂Ｓと、を混合してなる。このため、構成材料として浚渫粘土等の現地発生土を用いることなく、規格化された材料を用いることができるため、材料の調達が容易であると共に、品質のばらつきが小さい土質系変形追随性遮水材Ｄを提供することができる。また、土質系変形追随性遮水材Ｄの含水比ｗ及びベーンせん断強さτのいずれもが極力小さくなるような、最適な高膨潤性ベントナイトＢＨの質量比の範囲、及び最適な砂Ｓの体積比の範囲を設定しているため、高い遮水性能と施工可能な流動性とを有し、圧密沈下の発生が抑制された長期耐久性を有する土質系変形追随性遮水材Ｄを提供することができる。
【００７３】
本発明の土質系変形追随性遮水材及びその製造方法は、上述した一実施形態に限定されるものではなく、本発明の要旨を逸脱しない範囲において、当業者が行い得る変更、改良等を施した種々の形態にて実施することができることは言うまでもない。
【００７４】
例えば、本実施形態の土質系変形追随性遮水材Ｄにおいては、遮水性能を提供する混合ベントナイトスラリー（粘土部）が、高膨潤性ベントナイトＢＨと、低膨潤性ベントナイトＢＬと、海水Ｗとの混合物よりなるが、低膨潤性ベントナイトＢＬの代わりに中膨潤性ベントナイトＢＭを用いることも可能である。
【００７５】
また、本実施形態の土質系変形追随性遮水材Ｄの製造方法においては、高膨潤性ベントナイトＢＨと低膨潤性ベントナイトＢＬとを粉体の状態で混合した後、海水Ｗ、砂Ｓの順に混合しているが、製造方法はこれに限定されない。例えば、粉体状の低膨潤性ベントナイトＢＬをバッチミキサ３０に所定量投入した後、バッチミキサ３０に海水Ｗを所定量投入して、ダマのない均質なベントナイトスラリーになるまで混練する。次に、このベントナイトスラリーに粉体状の高膨潤性ベントナイトＢＨを所定量投入した後、ダマのない均質なベントナイトスラリーになるまでバッチミキサ３０で混練する。最後に、バッチミキサ３０に湿潤状態となっている砂Ｓを所定量投入し、再度、混練するという製造方法を採用することもできる。
【符号の説明】
【００７６】
ＢＨ  …  高膨潤性ベントナイト          ＢＬ  …  低膨潤性ベントナイト
ＢＭ  …  中膨潤性ベントナイト          Ｄ    …  土質系変形追随性遮水材
ｋ    …  透水係数                      ｍＢＨ …  高膨潤性ベントナイトの質量
ｍＢＬ …  低膨潤性ベントナイトの質量    Ｓ    …  砂
ＶＢＨ …  高膨潤性ベントナイトの体積    ＶＢＬ …  低膨潤性ベントナイトの体積
ＶＳ  …  砂の体積                      Ｖｗ  …  海水の体積
Ｗ    …  海水                          τ    …  ベーンせん断強さ
【図１】
2012228694.tif 000008
【図２】
2012228694.tif 000009
【図３】
2012228694.tif 000010
【図４】
2012228694.tif 000011
【図５】
2012228694.tif 000012
【図６】
2012228694.tif 000013
【図７】
2012228694.tif 000014
【図８】
2012228694.tif 000015